(57)【特許請求の範囲】
【請求項１】
人工衛星に搭載され、電波反射鏡面に複合材料を適用したアンテナリフレクタの製造方法であって、
樹脂を含浸した複合材料の半硬化状態の前記樹脂を加熱硬化して電波反射鏡面を形成する過程において発生した前記電波反射鏡面の成形歪の箇所に、前記電波反射鏡面とは別部品であって縫合用の繊維束が貫通する穴を有した電波反射材を配置する工程と、
前記穴を通した繊維束で、前記電波反射材を前記電波反射鏡面に縫合して前記電波反射鏡面の形状を補正し、補正後の前記電波反射鏡面の形状を設計形状と一致させる工程と、
を備えることを特徴とするアンテナリフレクタの製造方法。
【請求項２】
前記電波反射材の周囲に予め穴をあけておき、前記穴に繊維束を通すことで縫合することを特徴とする請求項１記載のアンテナリフレクタの製造方法。
【請求項３】
前記複合材料は、ＣＦＲＰ（炭素繊維複合材料）であることを特徴とする請求項１、２いずれか記載のアンテナリフレクタの製造方法。
【請求項４】
前記電波反射材と前記電波反射鏡面は、同じ材料から成ることを特徴とする請求項１〜３いずれか記載のアンテナリフレクタの製造方法。
【請求項５】
前記繊維束は、炭素繊維あるいはケブラー繊維であることを特徴とする請求項１〜４いずれか記載のアンテナリフレクタの製造方法。
【請求項６】
人工衛星に搭載され、電波反射鏡面に複合材料を適用したアンテナリフレクタの製造方法であって、
樹脂を含浸した複合材料の半硬化状態の前記樹脂を加熱硬化して電波反射鏡面を形成する過程において発生した前記電波反射鏡面の成形歪の箇所に、前記電波反射鏡面とは別部品であって縫合用の一方向材繊維強化樹脂が貫通する穴を有した電波反射材を配置する工程と、
前記穴を通した一方向材繊維強化樹脂で、前記電波反射材を前記電波反射鏡面に縫合して前記電波反射鏡面の形状を補正し、補正後の前記電波反射鏡面の形状を設計形状と一致させる工程と、
を備えることを特徴とするアンテナリフレクタの製造方法。
【請求項７】
前記一方向材繊維強化樹脂は、炭素繊維強化樹脂あるいはケブラー繊維強化樹脂であることを特徴とする請求項６記載のアンテナリフレクタの製造方法。
【請求項８】
人工衛星に搭載され、電波反射鏡面に複合材料を適用したアンテナリフレクタの製造方法であって、
樹脂を含浸した複合材料の半硬化状態の前記樹脂を加熱硬化して電波反射鏡面を形成する過程において発生した前記電波反射鏡面の成形歪の箇所に、前記電波反射鏡面とは別部品の電波反射材を配置する工程と、
前記電波反射材と前記電波反射鏡面を接着剤で固定し、前記電波反射鏡面の形状を補正し、補正後の前記電波反射鏡面の形状を設計形状と一致させる工程と、
を備えることを特徴とするアンテナリフレクタの製造方法。
【発明の詳細な説明】
【技術分野】
【０００１】
この発明は、例えば人工衛星等に設けられるアンテナリフレクタに関するものである。
【背景技術】
【０００２】
人工衛星搭載用アンテナ等に設けられるリフレクタの電波反射鏡面は、軽量かつ電波反射性、形状安定性の観点から、炭素繊維等を用いた複合材料を素材としていることが一般的である。リフレクタの構造としては、例えば電波反射鏡面の素材を複合材料とし、この複合材料でコア層を両側から圧着したサンドイッチパネル方式、２つのリフレクタを組み合わせたデュアルリフレクタ方式、金属や合成物質にメッキを施したメッシュを電波反射鏡面としたメッシュ方式等、各種の構造がある。
【０００３】
複合材料を電波反射鏡面に適用する場合の製造上の特徴として、製造過程で、樹脂を含浸した炭素繊維等の半硬化状態の樹脂を硬化させる硬化プロセスが必要であることが挙げられる。
複合材料中の樹脂を硬化させるプロセスにおいては、複合材料に成形歪が発生するため、一般的にリフレクタの鏡面精度が劣化する。
【０００４】
また、複合材料を素材とする電波反射鏡面は背面構造などの剛性を受け持つ部材との接着工程を有するため、接着工程において接着剤の硬化収縮などの影響によって、一般的にリフレクタの鏡面精度が劣化する。
【０００５】
このような原因により鏡面精度は劣化していくが、鏡面精度の劣化はリフレクタにおける電波の焦点のずれを発生させ、リフレクタを使用した衛星通信の安定性が低下する。
従来、リフレクタの鏡面精度の劣化を抑えることを目的として、樹脂を含浸したプリプレグを２層にするなど種々の方法が提案されている（例えば、特許文献１参照）。
【先行技術文献】
【特許文献】
【０００６】
【特許文献１】特開２００１−１４８６１１号公報
【発明の概要】
【発明が解決しようとする課題】
【０００７】
特許文献１に記載のアンテナリフレクタでは、メンブレンリフレクタにおいて三軸織物に半硬化状態の樹脂を含浸したプリプレグの面同士あるいは裏同士を合わせて二層にすることにより、成形歪による変形を小さくし、鏡面の形状精度の劣化を抑える方法を提案している。
しかしながら、特許文献１で提案された方法は、対象となるリフレクタがメンブレンリフレクタの場合は有効であるが、メンブレンリフレクタ以外の例えばサンドイッチパネル方式のリフレクタには適用できないという課題があった。
【０００８】
また、一般的にメンブレンリフレクタは電波反射鏡面と背面構造との接着工程を必要とするが、特許文献１に記載された方法ではこの電波反射鏡面と背面構造との接着工程で発生した鏡面精度の劣化を低減することはできないという課題があった。
【０００９】
この発明は係る課題を解決するためになされたものであり、通信の安定性を向上させることのできるアンテナリフレクタを提供することを目的とする。
【課題を解決するための手段】
【００１０】
この発明の人工衛星に搭載され、電波反射鏡面に複合材料を適用したアンテナリフレクタの製造方法であって、樹脂を含浸した複合材料の半硬化状態の前記樹脂を加熱硬化して電波反射鏡面を形成する過程において発生した前記電波反射鏡面の成形歪の箇所に、前記電波反射鏡面とは別部品であって縫合用の繊維束が貫通する穴を有した電波反射材を配置する工程と、前記穴を通した繊維束で、前記電波反射材を前記電波反射鏡面に縫合して前記電波反射鏡面の形状を補正し、補正後の前記電波反射鏡面の形状を設計形状と一致させる工程とを備える。
【発明の効果】
【００１１】
この発明によれば、複合材料を鏡面に用いた場合のアンテナリフレクタの製造過程で生ずる鏡面精度の劣化を抑えることができ、アンテナリフレクタを使用した通信の安定性を向上させることができる。
【図面の簡単な説明】
【００１２】
【図１】この発明の実施の形態１に係る電波反射鏡面を示す斜視図である。
【図２】この発明の実施の形態１に係る電波反射鏡面の正面図を示した図である。
【図３】この発明の実施の形態１に係る電波反射鏡面の断面図である。
【図４】この発明の実施の形態１に係る電波反射鏡面の断面拡大図である。
【図５】この発明の実施の形態２に係る電波反射鏡面の部分正面図を示した図である。
【図６】この発明の実施の形態２に係る電波反射鏡面の断面拡大図である。
【図７】この発明の実施の形態３に係る電波反射鏡面の部分正面図を示した図である。
【図８】この発明の実施の形態３に係る電波反射鏡面の断面拡大図である。
【図９】人工衛星の構成の概略を表わした図である。
【発明を実施するための形態】
【００１３】
実施の形態１．
図９は一般的な人工衛星を概略的に示したもので、人工衛星の本体５０には太陽電池パネル５１やアンテナリフレクタ５２等が設けられる。アンテナリフレクタ５２は、曲面形状の電波反射鏡面１（リフレクタ１ともいう）と、電波反射鏡面１の背面に設けられ電波反射鏡面１を支持する背面構造体５３等によって構成されている。
【００１４】
図１は実施の形態１の電波反射鏡面１の構成例である。アルミなどのコア材１２の両面に表皮材１１ａ及び表皮材１１ｂが接着剤で密着された構成であって、サンドイッチ構造のリフレクタを成している。なお、ここでは、コア材１２両面の表皮材１１ａ、１１ｂのうち、表皮材１１ａの方を電波を反射する電波反射面とする。表皮材１１ａ、１１ｂの材料には、軽量、低熱膨張性による形状安定性の観点からＣＦＲＰ（炭素繊維複合材料）等の複合材料が使用される。また、コア材１２としては、軽量なハニカム構造のもの、即ちハニカムコアが使用される。
【００１５】
次に、電波反射鏡面１の製造方法について説明する。熱硬化樹脂を含浸させた炭素繊維織物とコア材を、鏡面型上で加熱硬化することで樹脂が硬化して電波反射鏡面１を形成する。より詳しくは、加熱硬化後の表皮材１１ａ、１１ｂをコア材１２の両面に接着剤を介して密着させ、これを過熱してコア材１２に表皮材１１ａ、１１ｂを接着させる。このとき、真空引きの圧力と直接の押圧力とを、鏡面成形型上でコア材１２及び表皮材１１ａ、１１ｂに加えることにより、表皮材が弾性変形し、コア材１２及び表皮材１１ａ、１１ｂの形状誤差が吸収され、表皮材がコア材に密着する。このように、表皮材１１ａ、１１ｂをコア材１２に密着させて表皮材１１ａ、１１ｂを弾性変形させることで、加熱硬化時に生じた成形歪が除去し、電波反射鏡面１を理想形状に近づけている。
【００１６】
次に、この電波反射鏡面１を背面構造体５３と結合することにより、アンテナリフレクタ５２が製造される。
【００１７】
このようにして製造されるアンテナリフレクタ５２の工程上の特徴として、樹脂を含浸した炭素繊維等の半硬化状態の樹脂を加熱により硬化させる硬化プロセスを要することが挙げられる。この硬化プロセスにおいて炭素繊維複合材料に成形歪が発生し、残留した成形歪によって電波反射鏡面１の鏡面精度が劣化する。
【００１８】
実施の形態１ではこの成形歪を修正するため、追加部品となる電波反射材２を用いて、局所的に鏡面を補正する。
【００１９】
図２は、実施の形態１における電波反射鏡面１の正面図である。図３は、図２におけるＡ−Ａ断面図である。
図３の断面図で、電波反射鏡面１の一部には硬化プロセスで発生した成形歪２０が残留し、この成形歪２０によって設計上の鏡面形状１００との不一致箇所が生ずる。
実施の形態１では、この不一致箇所に追加部品となる電波反射材２を局所的に追加することで、電波反射鏡面１の電波反射面、すなわち表皮材１１ａの形状が設計上の鏡面形状１００と一致するように修正する。
【００２０】
鏡面形状との不一致箇所は、例えばカメラ画像を用いた画像処理により特定する。特定された表皮材１１ａの箇所に電波反射材２を追加することで形状の修正を行う。  
【００２１】
表皮材１１ａと電波反射材２の固定には接着剤３を用いる。
電波反射材２の素材としては、宇宙空間での温度変化による形状安定性の観点から、電波反射鏡面１の表皮材１１と同じ素材であることが望ましい。
また、接着剤３には宇宙空間での耐熱性とアウトガスの観点からエポキシ樹脂もしくはシアネート樹脂を用いることが望ましい。
【００２２】
以上のように、実施の形態１のアンテナリフレクタでは、硬化プロセスで生じた電波反射面の歪箇所に、電波反射材が接着剤で接着される。これにより、電波反射面の形状が修正されて、通信の安定性を向上させることができる。
【００２３】
なお、実施の形態１ではサンドイッチ構造のアンテナリフレクタについて説明したが、電波反射面にメンブレン（膜）を用いたアンテナリフレクタなどこれ以外のアンテナリフレクタに適用してもよく、リフレクタの方式は問わない。
【００２４】
実施の形態２．
実施の形態１では電波反射材２を接着剤で電波反射鏡面の表皮材に接着していたが、実施の形態２では、電波反射材２を繊維束を用い電波反射鏡面に縫合して固定する。
図５は、実施の形態２における電波反射材２を固定した箇所の電波反射鏡面１の正面図を示した図である。ここで、電波反射材２はその周囲を繊維束４を用いて電波反射鏡面１に縫い付けられている。図６は、図５のＡ-Ａ断面図を示したものである。
電波反射材２の形状および取り付け位置は、電波反射鏡面１の鏡面形状が設計上の鏡面形状と一致しない領域の形状および位置と同じであり、電波反射材２が設計上の鏡面形状と一致するように局所的に配置されている。
縫い付けの方法としては、電波反射鏡面１と電波反射材２に予め繊維束が貫通する程度の穴をあけておき、繊維束を通すことで固定する。
電波反射材２の素材としては、宇宙空間での温度変化による形状安定性の観点から、電波反射鏡面１と同じ素材であることが望ましい。繊維束４には熱膨張率が低い炭素繊維を用いるか、電波透過性を有するケブラー繊維を用いることが望ましい。
【００２５】
このように、実施の形態２のアンテナリフレクタでは、硬化プロセスで生じた電波反射面の歪箇所に電波反射材２を繊維束４によって縫い付けるようにした。これにより、追加の接着剤を使用することによる硬化プロセスを経ることなく、電波反射面の形状が修正されて、通信の安定性を向上させることができる。
【００２６】
実施の形態３．
実施の形態２では、電波反射材２を繊維束４を用い電波反射鏡面に縫合して固定するようにしたが、実施の形態３では、一方向材繊維強化樹脂５を用いて、電波反射材２を電波反射鏡面１に固定する。
図７は、実施の形態２における電波反射材２を固定した箇所の電波反射鏡面１の正面図を示した図である。ここで、電波反射材２はその周囲を一方向材繊維強化樹脂５を用いて電波反射鏡面１に縫い付けられている。図８は、図７のＡ-Ａ断面図を示したものである。
電波反射材２の形状および取り付け位置は、電波反射鏡面１の鏡面形状が設計上の鏡面形状と一致しない領域の形状および位置と同じであり、電波反射材２が設計上の鏡面形状と一致するように局所的に配置されている。
縫い付けの方法としては、電波反射鏡面１と電波反射材２に予め一方向材繊維強化樹脂５が貫通する程度の穴をあけておき、一方向材繊維強化樹脂５を通すことで固定する。
電波反射材２の素材としては、宇宙空間での温度変化による形状安定性の観点から、電波反射鏡面１と同じ素材であることが望ましい。
一方向材繊維強化樹脂５としては、例えば熱膨張率が低い炭素繊維強化樹脂か、あるいは電波透過性を有するケブラー繊維強化樹脂を用いることが望ましい。
なお、電波反射材２の固定手順としては、本実施の形態で説明した樹脂硬化前の一方向繊維強化材料を用いてもよいし、実施の形態２と同様に繊維束４を通した後、樹脂を含浸させるという手順でもよい。
【００２７】
このように、実施の形態３のアンテナリフレクタでは、硬化プロセスで生じた電波反射面の歪箇所に電波反射材２を一方向材繊維強化樹脂５によって縫い付けるようにした。これにより、電波反射材２の固定を強固にして電波反射面の形状を修正することができ、通信の安定性を向上させることができる。
【符号の説明】
【００２８】
１  電波反射鏡面、２  電波反射材、３  接着剤、４  繊維束、５  一方向材繊維強化樹脂、１１ａ、１１ｂ  表皮材、１２  コア材、２０  成形歪箇所、５０  人工衛星、５１  太陽電池パネル、５２  アンテナリフレクタ、５３  背面構造体。
【図１】
0005859198.tif 000002
【図２】
0005859198.tif 000003
【図３】
0005859198.tif 000004
【図４】
0005859198.tif 000005
【図５】
0005859198.tif 000006
【図６】
0005859198.tif 000007
【図７】
0005859198.tif 000008
【図８】
0005859198.tif 000009
【図９】
0005859198.tif 000010